Шихта для получения цветного стекла
MIXTURE FOR PRODUCING COLOURED GLASS

Изобретение относится к области технологии силикатов и касается производства стекла, которое может быть использовано для изготовления изделий хозяйственно-бытового назначения.
Известна шихта для получения цветного стекла, включающая, мас. % сода 5,0-20,0; кварцевый песок 30,0-80,0; окрашивающая добавка 0,01-8,0 [1].
Задачей изобретения является повышение термостойкости цветного стекла.
Технический результат достигается тем, что шихта для получения цветного стекла, содержащая соду, кварцевый песок, окрашивающую добавку, дополнительно содержит кианит и артикский туф при следующем соотношении компонентов, мас. %: сода 12,5-15,0; кварцевый песок 69,0-76,5; окрашивающая добавка 2,0-5,0; кианит 1,0-3,5; артикский туф 5,5-10,0. В таблице приведены составы шихты.
Стекло может быть получено в электропечах любой конструкции (атмосфера - окислительная или восстановительная). Цвет стекла зависит от используемой окрашивающей добавки.
Источник информации
1. CN 1131644 А, 1996.